БЕЗОТХОДНЫЙ СПОСОБ ПОЛУЧЕНИЯ ПОЛИМЕТИЛЕННАФТАЛИНСУЛЬФОНАТОВ С РЕГУЛИРУЕМЫМ НИЗКИМ СОДЕРЖАНИЕМ СУЛЬФАТА НАТРИЯ

1. Безотходный способ получения ПНС с регулируемым низким содержанием сульфата натрия, включающий сульфирование нафталинсодержащего сырья сульфирующим агентом с отводом образующейся парогазовой смеси, конденсацию полученной сульфомассы с формальдегидом, разбавление и последующую нейтрализацию реакционной массы, отличающийся тем, что, с целью обеспечения безотходной технологии, процесс сульфирования ведут в условиях принудительного отвода парогазовой смеси сбалансированного состава до степени срабатывания серной кислоты 1,5-4% в пересчете на остаточную серную кислоту.
2. Способ по п.1, отличающийся тем, что регулирование содержания нафталина и воды в парогазовой смеси, и количества отводимой парогазовой смеси в целом проводят путем поэтапного создания разрежения, при этом первый этап сульфирования проводят в стандартном аппарате-сульфураторе в интервале температур 140-168°С и давлении в аппарате 0-20 кПа, предпочтительно, в интервале температур 155-165°С и давлении в аппарате 5-12 кПа, преимущественно, в интервале температур 160-164°С и давлении в аппарате 8-10 кПа, а на втором этапе в том же аппарате, не прерывая технологический процесс, создают разрежение -15÷-90 кПа и выдерживают при температуре 140-155°С, предпочтительно, при 140-155°С, преимущественно, при 150-155°С с последующим подъемом температуры в конце процесса до 160-165°С и получением сульфомассы с общей титруемой кислотностью 22,5-26%.
3. Способ по п.1, отличающийся тем, что содержание сульфата натрия в конечных продуктах находится в диапазоне 2-6% от массы сухих веществ.
4. Способ по любому из пп.1-3, отличающийся тем, что полученный продукт на основе ПНС используют как суперпластификатор бетонных смесей или диспергатор.
5. Способ по п.1, отличающийся тем, что в качестве нафталинсодержащего сырья используют нафталин коксохимический технический, нафталин нефтехимический технический, нафталиновую фракцию с температурой кристаллизации не менее 75°С или смесь любого числа указанных компонентов.
6. Способ по п.1, отличающийся тем, что в качестве сульфирующего агента используют серную кислоту с содержанием основного вещества более 90%, включая регенерированную кислоту любого происхождения и техническую кислоту.